(57)【要約】【解決手段】シューズ内に挿入されて使用され、下面の内側及び外側がそれぞれ上側に向けて傾斜するテーパ面をなすシューズ用アーチサポートであって、気孔率が５０〜８０％の連続気孔を有する高分子多孔質体により形成されてなることを特徴とするアーチサポート及びこれを土踏まず部に形成したシューズ用インソール。【効果】つま先にかかる荷重・痛みを軽減し、歩行時の疲労を防止することができ、これにより外反母趾や扁平足の予防が期待できると共に、通気性に優れ、靴の履き心地（フィット性）も良好である。また、既成靴に装着することが可能で、足部のサイズや形状に左右されにくいため、低コストで上記のような効果を得ることができる。【選択図】      図１
2004166810.tif 000002
【特許請求の範囲】
【請求項１】
シューズ内に挿入されて使用され、下面の内側及び外側がそれぞれ上側に向けて傾斜するテーパ面をなすシューズ用アーチサポートであって、気孔率が５０〜８０％の連続気孔を有する高分子多孔質体により形成されてなることを特徴とするアーチサポート。
【請求項２】
内側テーパ面の最大高さが１６〜２８ｍｍであり、外側テーパ面の最大高さが１０〜１８ｍｍであることを特徴とする請求項１記載のアーチサポート。
【請求項３】
高分子多孔質体が、疎水性の熱可塑性樹脂、熱可塑性エラストマー又はそれらの混合物を母材とするものであることを特徴とする請求項１又は２記載のアーチサポート。
【請求項４】
熱可塑性樹脂がポリスチレン、ポリエチレン又はポリプロピレンであり、熱可塑性エラストマーがポリスチレンエラストマー、ポリエチレンエラストマー又はポリプロピレンエラストマーであることを特徴とする請求項３記載のアーチサポート。
【請求項５】
ハイヒール用のアーチサポートである請求項１乃至４のいずれか１項記載のアーチサポート。
【請求項６】
請求項１乃至５のいずれか１項記載のアーチサポートを土踏まず部に形成したシューズ用インソール。
【発明の詳細な説明】
【０００１】
【発明の属する技術分野】
本発明は、アーチサポート、特に、足裏にかかる荷重を効率的に分散させることができるシューズ用アーチサポート及びこれを土踏まず部分に形成したインソールに関する。
【０００２】
【従来の技術】
日本人は古くは草履や下駄を使用していたが、戦後、靴を履く習慣を獲得し、それに伴い日本人の足部形状も変化してきた。足部と地面のインターフェイスである靴は、近年スポーツシューズを中心にハイテク化が進み、特に、靴底及びアッパーの機能は向上している。しかし、各個人の足に適合した靴が提供されている状況にはなく、よりファッション性を重視した靴が多い。特に、パンプスやハイヒール等の婦人靴ではそれは顕著である。
【０００３】
従来のシューズは、ファッション性が重視され、これによって生じる弊害をシューズの部分的な改善で補うものであったが、近時、科学的観点からスポットが当てられ、起立時及び歩行時における人体の生理学的、解剖学的、力学的特徴を考慮して、人の足に最も適合するシューズの開発が進められている（例えば、下記特許文献１参照）。また、これに対応して、シューズ用インソールについても科学的観点からスポットが当てられ、脱臭や硬さの調整のためのインソールの積層や、足の実測データに基づいたインソールの製造方法に関する提案がある（例えば、下記特許文献２〜５参照）。
【０００４】
足底には、内側縦アーチ、外側縦アーチ及び横アーチという骨性の形状が存在し、それに、筋、腱、靭帯が複合して立位時のアライメントバランスを保っている。仮にその何れかが支障をきたすと、バランスは崩れ、結果、扁平足や外反母趾といった不都合が生じる場合がある。また、踵骨と中足骨部にかかる荷重分布は、立位時の加重中心と踵との距離と、加重中心と母指及び小指球との距離との比（例えば、下記非特許文献１の図中に示されるＯＲ：ＹＲ比）に比例して荷重がかかるため、高さ４０ｍｍのヒールでは、中足骨頭にかかる力は裸足の１．５倍、高さ９０ｍｍのヒールでは、裸足の２倍となり、動的な状態では更なる負荷がかかると考えられており、これが足アーチ、足指の変形を助長しているものと考えられている。また、ヒールが高くなればなるほど、靴の中で足底筋膜はより緊張し、足部全体としてもストレスが増大すると考えられる。
【０００５】
【特許文献１】
特開平８−２２４１０６号公報
【特許文献２】
特開平８−２８０４０９号公報
【特許文献３】
特開平１１−１５１１０２号公報
【特許文献４】
特開２０００−１１６４０７号公報
【特許文献５】
特開２０００−９３２０１号公報
【非特許文献１】
石塚忠雄，「新しい靴と足の医学」，金原出版（株），平成８年９月３０日発行，ｐ．４９
【０００６】
更に、近年、靴を起因とする足部の障害の存在も指摘されており、幼年期に不適合な靴を履き始めることによって、扁平足の発生率が高くなるとの報告や、若年女性の約７割に軽度の扁平傾向を認めたとの報告もある。このような場合、踵の高い靴をはくと、足がつま先側にずれて親指が圧迫され、扁平足により、足が開き親指が圧迫される。また、婦人靴は特に、前足部が狭くなっており、親指が圧迫されやすいため足部への負荷は更に大きくなる。
【０００７】
しかしながら、従来のアーチサポートやインソール、特にパンプスやハイヒール等の婦人靴用の従来のアーチサポートやインソールは、アーチの持ち上げが不十分であり、インソールにあっては、アーチをサポートするアーチ形状が付いていないものがほとんどである。このような形状のものでは足部形態に十分に適合しているかは疑問であり、硬めの素材を使用しているので違和感があり、かえって疲労度を増加させてしまうものも少なくない。
【０００８】
また、従来のアーチサポートやインソールの大部分は消臭を目的としたものが多く、既成靴の形状に必ずしも適合するものではなく、また、各個人の足の形状に適合するものでもないので、これらが足の疲れ、足の痛みなどを十分軽減できていないという問題がある。
【０００９】
一方、各個人の足に靴を適合させるために各個人毎に靴自体を特注すれば、足の疲れ、足の痛みを軽減でき、健康的でかつ履き心地の良い靴を製造することができるものの、ファッション性等も考慮すると非常に高価となるため現実的ではなく、安価で効果的に足部の負担を軽減できるアーチサポートやインソールが望まれていた。
【００１０】
【発明が解決しようとする課題】
本発明は、上記事情に鑑みなされたもので、足裏の荷重を分散して痛みを軽減し、歩行時の疲労を防止することができ、通気性、靴の履き心地（フィット性）にも優れたアーチサポート及びこれを用いたシューズ用インソールを提供することを目的とする。
【００１１】
【課題を解決するための手段】
本発明者は、上記目的を達成するため鋭意検討を重ねた結果、シューズ用アーチサポートを構成する材料として、気孔率が５０〜８０％の連続気孔を有する高分子多孔質体を用いること、特に、高分子多孔質体としてポリスチレン、ポリエチレン若しくはポリプロピレン等の疎水性熱可塑性樹脂、ポリスチレンエラストマー、ポリエチレンエラストマー若しくはポリプロピレンエラストマー等の疎水性熱可塑性エラストマー又はそれらの混合物を母材としたものが、足裏、特につま先にかかりやすい荷重を分散してつま先にかかる荷重・痛みを軽減し、歩行時の疲労を防止することができると共に、通気性、靴の履き心地（フィット性）にも優れることを知見し、本発明をなすに至った。
【００１２】
即ち、本発明は、シューズ内に挿入されて使用され、下面の内側及び外側がそれぞれ上側に向けて傾斜するテーパ面をなすシューズ用アーチサポートであって、気孔率が５０〜８０％の連続気孔を有する高分子多孔質体により形成されてなることを特徴とするアーチサポート及びこれを土踏まず部に形成したシューズ用インソールを提供する。
【００１３】
【発明の実施の形態及び実施例】
以下、本発明につき図面を参照して更に詳述する。
図１は、本発明の一実施例に係るシューズ用アーチサポートを示すものであり、（Ａ）は平面図、（Ｂ）は後側から見た側面図、（Ｃ）は外側から見た側面図である。なお、図１に示されたアーチサポートは、右足側のシューズ用として用いられるものであり、左足側用はこれと左右対称形に形成される。
【００１４】
本発明のアーチサポート１は、図１に示されるように、その下面が、中間面１１と内側テーパ面１２と外側テーパ面１３とから構成されている。この場合、中間面１１は、ほぼ平面状に形成され、内側テーパ面１２は、中間面１１に連続して上側に傾斜し、外側テーパ面１３は、中間面に連続して上側に傾斜して形成された断面略逆台形状に構成されている。
【００１５】
また、本発明のアーチサポートにおいては、特に限定されるものではないが、図１（Ｂ）に示されるように、内側の高さを外側の高さより高く形成することが好ましい。これにより、装着時に足裏、特に土踏まずでのフィット感が向上すると共に、足裏の荷重を分散する効果が増大する。この場合、内側テーパ面の最大高さ（図１（Ｂ）中ｈｉで示される）を１６〜２８ｍｍ、特に、１８〜２４ｍｍ、外側テーパ面の最大高さ（図１（Ｂ）中ｈｏで示される）を１０〜１８ｍｍ、特に１１〜１５ｍｍの範囲に形成することが好ましい。また、アーチサポートの前後方向の長さは９４〜１１４ｍｍ、幅は６０〜７６ｍｍであることが好ましい。
【００１６】
更に、本発明のアーチサポートにおいて、上面（装着時に足裏と対向する面）１４は、平面、凹面、凸面等に形成可能であるが、図１（Ｂ）及び（Ｃ）に示されるように、上面１４が、その中央部から前後方向には下側（靴底側）、幅方向（内外方向）には上側（足裏側）に傾斜するように形成されていることが好ましい。上面１４をこのような形状に形成すると、足裏の土踏まず部によりフィットさせることができると共に、アーチサポート自体は、後述するように、気孔率が５０〜８０％の連続気孔を有する高分子多孔質体により形成されているので、その柔軟性と相俟って、荷重の重心位置の変化に合わせて内側縦アーチ、外側縦アーチ及び横アーチを更に効果的にサポートすることができる。
【００１７】
次に、本発明のアーチサポートを構成する高分子多孔質体について説明する。本発明のアーチサポートは、気孔率が５０〜８０％の連続気孔を有する高分子多孔質体からなり、この高分子多孔質体は、高分子材料に常温で固体である気孔形成材を分散させて成形することにより製造した充実成形体から、溶媒により気孔形成成分を溶出させることにより得ることができる。
【００１８】
上記高分子材料としては、気孔形成材と流動状態で混合することができるものが好ましく、これにより、気孔形成材を均一に分散させることができ、気孔が全体にわたって均一に存在する均質な多孔質体を製造することができる。また、高分子多孔質体を射出成形にて成形することができることから、これらは液体状態で成形することができるものであることが好ましい。
【００１９】
液体状態を有する高分子材料としては、温度を上げることによって溶融状態となる熱可塑性樹脂、熱可塑性エラストマーは勿論のこと、プレポリマーや液状ゴムのように成形初期には液体状態で、架橋により硬化する熱硬化型樹脂やゴムを用いることもできる。
【００２０】
熱可塑性樹脂としては、ポリスチレン、ポリエチレン、ポリプロピレン、ＡＳ樹脂、ＡＢＳ樹脂、ＥＶＡ樹脂、エチレン−α−オレフィン共重合体、ポリアミド６、ポリアミド６６、ポリカーボネート、ＰＯＭなどが挙げられ、射出成形、押出成形するのに好適な樹脂が好ましく用いられる。成形材料における高分子材料としては、これらの熱可塑性樹脂の１種類だけであってもよいし、２種類以上をブレンドしたものであってもよい。
【００２１】
熱可塑性エラストマーとは、ゴム状弾性を示すソフトセグメント及び三次元網目の結び目となるハードセグメントから構成されるもので、常温ではゴム弾性を示し、高温で可塑化するので、射出成形、押出成形することができる。
【００２２】
具体的には、ハードセグメントがポリスチレンで、ソフトセグメントがポリブタジエン、ポリイソプレン又はこれらの水素添加物であるポリスチレン系エラストマー、ハードセグメントがポリエチレン又はポリプロピレンで、ソフトセグメントがブチルゴム又はＥＰＤＭ（エチレン−プロピレン−ジエン三元共重合体）であるポリオレフィン系エラストマー、ハードセグメントがポリアミドで、ソフトセグメントがポリエステル又はポリエーテルであるポリアミド系エラストマー、ハードセグメントがポリエステルで、ソフトセグメントがポリエーテルであるポリエステル系エラストマー、ハードセグメントがウレタン結合を有するポリウレタン系ブロックポリマーで、ソフトセグメントがポリエステル又はポリエーテルであるポリウレタン系エラストマーなどが挙げられ、これらの１種又は２種以上の混合物を用いることができる。また、これらの熱可塑性エラストマーと上記熱可塑性樹脂とを混合して用いることもできる。
【００２３】
熱硬化型樹脂の場合は、初期縮合物である液状のプレポリマーを本発明の高分子材料として用い、成形に際して架橋硬化させて用いることができる。具体的には、ウレタンプレポリマー、不飽和ポリエステル樹脂、エポキシ樹脂、ノボラック樹脂、レゾール樹脂などを用いることができ、これらは、硬化剤とともに用いてもよいし、射出成形や押出成形に際して動的架橋して硬化させてもよい。
【００２４】
ゴムとしては、天然ゴム又はエチレン−プロピレン−ジエン三元共重合体（ＥＰＤＭ）、ブタジエンゴム（ＢＲ）、イソプレンゴム（ＩＲ）、スチレンブタジエンゴム（ＳＢＲ）、アクリロニトリルブタジエンゴム（ＮＢＲ）等の合成ゴムなどのゴム、更には解重合により低分子量化した液状ゴムなどが用いられる。これらのうち、液状ゴムが、射出成形又は押出成形を採用することができるので好ましく用いられる。
【００２５】
これらの高分子材料のなかでは、熱可塑性樹脂、熱可塑性エラストマー、特に疎水性の熱可塑性樹脂や熱可塑性エラストマーが好ましく、中でもポリスチレン、ポリエチレン、ポリプロピレン、ポリスチレン系エラストマー、並びにポリエチレン系エラストマー又はポリプロピレン系エラストマー等のポリオレフィン系エラストマーの１種又は２種以上を用いることが好ましく、２種以上用いる場合は、ポリスチレン系エラストマー又はポリオレフィン系エラストマーを主材として用いることが好ましい。
【００２６】
一方、上記気孔形成材としては、常温で固体であって、成形温度で溶融するものであればよい。ここで、成形温度とは、多孔体の骨格部分を形成する高分子材料の種類により異なるが、後述するように、本発明において成形温度は、１００〜３００℃程度が好ましいことから、これら溶融可能型気孔形成材としては、１００〜３００℃で溶融する化合物、好ましくは有機化合物が用いられる。特に、融点が４０〜３００℃程度、好ましくは１５０〜３００℃程度の有機化合物が好ましく、有機化合物としては多価アルコールが好ましい。
【００２７】
気孔形成材の融点が高すぎると、成形温度を高分子材料の溶融温度よりもかなり高い温度に設定する必要があり、高分子材料の焼けや熱分解が起こるおそれがある。
【００２８】
このような気孔形成材としては、ペンタエリスリトール、Ｌ−エリスリトール、Ｄ−エリスリトール、ｍｅｓｏ−エリスリトール、ピナコール等の炭素数２〜５程度の多価アルコールや尿素などが挙げられる。これらのうちでは、多価アルコールが好ましく、特にペンタエリスリトールが好ましい。多価アルコールを用いることにより、その親水性に基づいて、洗浄工程に用いる溶媒として水を選択することが可能となり、ペンタエリスリトールは、その純度にもよるが一般に１８０〜２７０℃で溶融するので、高分子材料の選択範囲が広く、しかも成形後の固化が速いので、充実成形体の冷却時間が短くなり、生産性に優れているからである。
【００２９】
なお、上記気孔形成材は、１種類だけ用いてもよいし、２種類以上混合して用いてもよい。２種類以上混合する場合には、溶融温度、溶出に用いる溶媒が共通した組み合わせを選択する必要がある。また、溶媒として水を用いる場合、上記気孔形成材とともに、無機塩型気孔形成材を併用することもできる。
【００３０】
上記気孔形成材の配合量は、高分子多孔質体の気孔率に応じて適宜選択することができ、配合する気孔形成材の含有量に応じて気孔率を制御することができる。即ち、高分子材料、気孔形成材及び後述の添加物を合わせた全成形材料中の気孔形成材の割合を、気孔率とほぼ同じ体積率にすることにより、所望の気孔率を有する高分子多孔質体を得ることができる。例えば、気孔率を５０〜８０％とするには、全成形材料中の気孔形成材の割合を約５０〜約８０容量％とすればよい。
【００３１】
また、上記高分子材料及び気孔形成材の他、必要に応じて、老化防止剤、可塑剤、熱安定剤、滑剤、増粘剤、難燃剤、抗酸化剤、紫外線吸収剤、着色剤、帯電防止剤、強化材などの添加剤を添加してもよい。このような添加剤は、高分子材料１００質量部に対して５０質量部以下の範囲で添加することが好ましい。また、熱硬化型樹脂やゴムの場合には、動的架橋や熱反応により架橋硬化することもできるが、必要に応じて、加硫剤や加硫促進剤、硬化剤、架橋剤など、高分子材料を硬化するための架橋系化合物を添加してもよい。
【００３２】
高分子多孔質体は、気孔形成材及び必要に応じて添加した添加剤を高分子材料に混合分散させて得た成形材料混合物（コンパウンド）を成形して得た充実成形体から、溶媒により気孔形成成分を溶出することにより製造することができる。
【００３３】
気孔形成材、添加剤の混合分散は、オープンロール、ニーダー、インテンシブミキサー、単軸スクリュー押出機、二軸スクリュー押出機などの装置を使用して、混練、混合することが好ましい。また、混練に先立ち、各構成成分を、ヘンシェルミキサー、Ｖ字型混合機、ボールミル、リボンブレンダー、タンブルミキサー等の混合機を用いて予め混合してもよい。
【００３４】
次に、調製されたコンパウンドを成形機で成形して、充実成形体を製造する。成形温度は、高分子材料を成形できる温度で、かつ気孔形成材が溶融する温度である。ここで、高分子材料を成形できる温度とは、高分子材料の種類に応じて異なるが、高分子材料が熱可塑性樹脂又は熱可塑性エラストマーの場合には、これらが溶融する温度であり、高分子材料がゴムや熱硬化型樹脂の場合には架橋硬化できる温度であり、一般に１００〜３００℃の温度範囲が好ましく用いられる。
【００３５】
成形方法は、特に限定されないが、例えば圧縮成形、トランスファ成形、射出成形、押出成形、吹込成形、カレンダ加工、注型などが挙げられ、この中でも生産性の点から射出成形、押出成形が好ましく用いられる。射出成形は、加熱シリンダー内のスクリューによって可塑化・混練された溶融混練物を任意の形状に加工した金型中に高速・高圧で充填させた後、冷却・固化または反応・固化させて成形体を製造する方法であって、射出成形機の加熱シリンダーで前記の溶融混練が行われるので、予め気孔形成材を分散させたコンパウンドを調製する必要がないことから好ましい。しかも、本発明で用いる気孔形成材は成形時には溶融状態であるから、成形用金型に射出される際にも、高分子材料と分離することなく射出することができることから好ましい。押出成形についても、射出成形と同様、成形材料の溶融混練と成形を続いて行なうことができ、高分子材料中に気孔形成材が分散した状態でダイを通過して均質な成形体を作製することができるので好ましく用いられる。
【００３６】
なお、射出成形条件、押出成形条件は、使用する高分子材料や気孔形成材の種類や量比によって適宜決定すればよい。
【００３７】
更に、以上のようにして製造された充実成形体を、上記高分子材料は溶解させないが気孔形成材は溶解させる溶媒で洗浄することにより高分子多孔質体が得られる。
【００３８】
上記溶媒としては、高分子材料および気孔形成材の種類によって適宜選択され、例えば水、グリコール、グリコールエーテル、高分子量アルコール、脂肪酸、脂肪酸エステル、グリコールエステル、鉱油、石油、アルコールエトキシレート、ポリオキシエチレンエステル、グリセロール、グリセロールエステルなどを挙げることができる。溶媒として有機溶剤などを使用した場合、後処理などの付帯設備が必要となるので、そのような設備が不要となる水を溶媒として使用できるような高分子材料と気孔形成材の組み合わせを選ぶのが望ましい。気孔形成材として、多価アルコールを用いた場合、溶媒として水が好適に使用できる。
【００３９】
この溶媒での洗浄工程により、充実成形体に含まれていた気孔形成材が溶媒に溶解して溶出され、個々の気孔が微小な連続気孔を有する高分子多孔質体が得られる。
【００４０】
本発明のアーチサポートは、シューズ全般に適用可能であるが、特に、婦人靴等の局部的に荷重がかかりやすい形状の靴、とりわけハイヒール用のアーチサポートとして好適である。また、上記したアーチサポートをインソールの土踏まず部分に形成し、アーチサポート一体型のインソールとして形成することも可能である。
【００４１】
なお、本発明のアーチサポートの形状は、図１に示した形状に限定されるものではなく、例えば、外周部の耐久性を高めるために面取りを施したり、靴の形状に合わせて内側の縁部の一部が欠けた形状とすることも可能であり、その他の構成についても本発明の要旨を逸脱しない限り種々変更して差し支えない。
【００４２】
以下、実施例及び比較例を挙げて本発明を具体的に説明するが、本発明は下記実施例に限定されるものではない。
【００４３】
［実施例１］
高分子材料としてポリスチレン系エラストマー（「ハイブラー７１２５」クラレ社製）６０質量部、ポリスチレン系エラストマー（「レオストマーＳＲ２２７４」リケンテクノス社製）３０質量部、ポリプロピレン（「グランドポリプロＪ７０８」グランドポリプロ社製）１０質量部、気孔形成材としてペンタエリスリトール（「ペンタエリスリトール」三井化学社製）３５０質量部、酸化防止剤としてフェノール系酸化防止剤（「イルガノックス１０１０」チバスペシャリティーケミカルズ社製）０．５質量部、抗菌剤として無機系抗菌剤（「バクテノンＭＢ−２」日本電子材料社製）１．０質量部、消臭剤（「ダイムシュー６０００Ｐ」大日精化工業社製）１．０質量部を混合機で均一に混合し、この混合物（コンパウンド）を二軸押出機を用いて２１０℃で混練りした後、ペレタイザーでペレット化した。
【００４４】
得られたペレットを用い、２００℃でアーチサポート金型内に射出成形して充実成形体を作製し、冷却後、この充実成形体を水洗し、充実成形体中のペンタエリスリトールを溶出させてスチレン系エラストマーを主材とする多孔質体からなり、図１に示す形状を有する表１に示すサイズのアーチサポートを作製した。
【００４５】
このアーチサポートの物性及び特性について測定、評価した結果を表２に示す。なお、各測定、評価方法は下記のとおりである。
【００４６】
硬さ
アスカーＣ硬さ（ＪＩＳ  Ｋ  ７３１２）計を使用
通気度
各実施例と同様の条件で作成した厚さ５ｍｍの多孔質体サンプルを用い、フラジール型試験機（東洋精機社製織布通気度試験機）により、ＪＩＳ  Ｌ  １０９６に準拠した方法（通気性Ａ法  オリフィス径φ１ｍｍ）により測定した。
体圧分散性
ヒール高さの異なる４種の婦人靴（ヒール高さ（差高）  Ａ；０ｍｍ，Ｂ；４０ｍｍ，Ｃ；６０ｍｍ，Ｄ；９０ｍｍ）に、実施例のアーチサポート又は比較例のインソールを装着し、体重５０ｋｇの人が靴を履いて歩行したときの靴底にかかる荷重の分布を、圧力分布測定器（フットスキャン）により測定し、各靴で測定された最大荷重値の平均値を体圧分散性の指標とした。
【００４７】
［実施例２，３］
外側及び内側の高さを表１に示す値とした以外は、実施例１と同様の方法でアーチサポートを作成し、この物性及び特性を測定、評価した。結果を表２に示す
【００４８】
［実施例４］
実施例１において、高分子材料をポリスチレン系エラストマー（「ハイブラー７１２５」クラレ社製）３０質量部、ポリスチレン系エラストマー（「レオストマーＳＲ２２７４」リケンテクノス社製）６０質量部、ポリプロピレン（「グランドポリプロＪ７０８」グランドポリプロ社製）１０質量部とした以外は、実施例１と同様の方法でアーチサポートを作成し、この物性及び特性を測定、評価した。結果を表２に示す。得られた多孔質体は、実施例１に比べて反発弾性が高いものであった。
【００４９】
［実施例５］
実施例１において、高分子材料をポリスチレン系エラストマー（「ハイブラー７１２５」クラレ社製）３０質量部、ポリプロピレン（「グランドポリプロＪ７０８」グランドポリプロ社製）を７０質量部とした以外は、実施例１と同様の方法でアーチサポートを作成し、この物性及び特性を測定、評価した。結果を表２に示す。得られた多孔質体は、実施例１〜４に比べて、硬さの高いものであった。
【００５０】
［実施例６］
実施例１において、高分子材料をポリオレフィン系エラストマー（「ミラストマー５５３０Ｎ」三井化学社製）９０質量部、ポリプロピレン（「グランドポリプロＪ７０８」グランドポリプロ社製）１０質量部とした以外は、実施例１と同様の方法でアーチサポートを作成し、この物性及び特性を測定、評価した。結果を表２に示す。
【００５１】
【表１】
2004166810.tif 000003
【００５２】
［比較例１〜４］
市販のシューズ用インソール（比較例１〜３）について、実施例と同様の方法にて物性及び特性を測定、評価し、アーチサポートを使用しない場合（比較例４）と併せて体圧分散性について測定した。
【００５３】
【表２】
2004166810.tif 000004
【００５４】
2004166810.tif 000005
【００５５】
【発明の効果】
以上説明したように、本発明のアーチサポート及びこれを用いたインソールによれば、つま先にかかる荷重・痛みを軽減し、歩行時の疲労を防止することができ、これにより外反母趾や扁平足の予防が期待できると共に、通気性に優れ、靴の履き心地（フィット性）も良好である。また、既成靴に装着することが可能で、足部のサイズや形状に左右されにくいため、低コストで上記のような効果を得ることができる。更に、洗濯機での洗濯が可能であり、耐久性にも優れたものである。
【図面の簡単な説明】
【図１】本発明の一実施例に係るシューズ用アーチサポートを示すものであり、（Ａ）は平面図、（Ｂ）は後側から見た側面図、（Ｃ）は外側から見た側面図である。
【符号の説明】
１  アーチサポート
１１  中間面
１２  内側テーパ面
１３  外側テーパ面
１４  上面
【図１】
2004166810.tif 000006